(57)【要約】【課題】特に耐屈曲性に優れた電線を提供するものである。【解決手段】電線導体と張力保持部材が撚り合わされて形成された電線であって、該張力保持部材が、繰り返し単位の９５モル％以上が下記式（１）で示されるポリケトンで構成される繊維のフィラメント糸であることを特徴とする電線。【化１】2009016097.tif 000006【選択図】なし【特許請求の範囲】
【請求項１】
電線導体と張力保持部材が撚り合わされて形成された電線であって、該張力保持部材が、繰り返し単位の９５モル％以上が下記式（１）で示されるポリケトンで構成される繊維のフィラメント糸であることを特徴とする電線。
【化１】
2009016097.tif 000005
【発明の詳細な説明】
【技術分野】
【０００１】
本発明は電線に関するものであり、特に耐屈曲性に優れた電線に関する。
【背景技術】
【０００２】
例えば特許文献１には、パラ系アラミド繊維を張力保持部材に用いた耐屈曲性に優れた電線（ケーブル）が開示されているが、さらなる耐屈曲性に優れた電線が要求されている。
【０００３】
【特許文献１】特開平０９−２７０２０７号公報
【発明の開示】
【発明が解決しようとする課題】
【０００４】
本発明は、かかる要求に応えたものであって、更なる耐屈曲性に優れた電線を提供するものである。
【課題を解決するための手段】
【０００５】
本発明者らは、前記課題を解決するために鋭意検討した結果、本発明に到達したものである。
すなわち、本発明は、電線導体と張力保持部材が撚り合わされて形成された電線であって、該張力保持部材が、繰り返し単位の９５モル％以上が下記式（１）で示されるポリケトンで構成される繊維（以下、「ポリケトン繊維」という。）のフィラメント糸であることを特徴とする電線、である。
【化１】
2009016097.tif 000002
【発明の効果】
【０００６】
本発明により、特に耐屈曲性に優れた電線が提供される。
【発明を実施するための最良の形態】
【０００７】
本発明について以下に具体的に説明する。
本発明のポリケトン繊維を構成するポリケトンは、繰り返し単位の９５モル％以上、好ましくは９８モル％以上、特に９９．６モル％以上が、上記式（１）で示されるものであり、５モル％未満の範囲で、上記式（１）以外の繰り返し単位、例えば、下記式（２）に示すもの等を含有していても良い。
【化２】
2009016097.tif 000003
但し式中、Ｒは、エチレン以外の炭素数１〜３０の有機基であり、例えば、プロピレン、ブチレン、１−フェニルエチレン等の基であり、Ｒの水素原子の一部または全部が、ハロゲン基、エステル基、アミド基、水酸基、エーテル基で置換されていてもよい。もちろん、Ｒは二種以上であってもよく、例えば、プロピレン基と１−フェニルエチレン基が混在していてもよい。
【０００８】
本発明のポリケトン繊維を構成するポリケトンの固有粘度［η］は、好ましくは１ｄｌ／ｇ以上、より好ましくは２ｄｌ／ｇ以上、特に好ましくは４ｄｌ／ｇ以上であり、好ましくは２０ｄｌ／ｇ以下、より好ましくは１５ｄｌ／ｇ以下、特に好ましくは１０ｄｌ／ｇ以下である。
尚、固有粘度［η］は次の定義式に基づいて求められる値である。
【数１】
2009016097.tif 000004
式中のｔ及びＴは、それぞれヘキサフルオロイソプロパノール（セントラル硝子（株）社製）及び該ヘキサフルオロイソプロパノールに溶解したポリケトンの希釈溶液の２５℃での粘度管の流過時間である。Ｃは、上記希釈溶液の濃度であり、ヘキサフルオロイソプロパノール１００ｍｌ中のポリケトンの質量（ｇ）である。
ポリケトンには必要に応じて、酸化防止剤、ラジカル抑制剤、他のポリマー、艶消し剤、紫外線吸収剤、難燃剤、金属石鹸等の添加剤を含んでいてもよい。
【０００９】
次に、ポリケトン繊維の好ましい特性としては、引張強度は１０ｃＮ／ｄｔｅｘ以上、特に好ましくは１５ｃＮ／ｄｔｅｘ以上であり、３０ｃＮ／ｄｔｅｘ以下であり、引張伸度は３％以上、より好ましくは３．５％以上、特に好ましくは４％以上であり、１５％以下、より好ましくは１０％以下、さらに好ましくは８％以下、特に好ましくは６％以下であり、引張弾性率は１００ｃＮ／ｄｔｅｘ以上、より好ましくは２００ｃＮ／ｄｔｅｘ以上、特に好ましくは３００ｃＮ／ｄｔｅｘ以上であり、１０００ｃＮ／ｄｔｅｘ以下である。
本発明の張力保持部材に用いるポリケトン繊維の形態は、フィラメント糸であり、長さ方向に均一なものや太細のあるものでもよく、繊維の断面形状は、丸型、三角、Ｌ型、Ｔ型、Ｙ型、Ｗ型、八葉型、扁平（扁平度１．３〜４程度のもので、Ｗ型、Ｉ型、ブーメラン型、波型、串団子型、まゆ型、直方体型等がある）、ドッグボーン型等の多角形型、多葉型、中空型や不定形なものでもよい。
【００１０】
ポリケトン繊維の糸条形態としては、マルチフィラメント糸、モノフィラメント糸であり、フィラメント糸は原糸（無撚糸や甘撚糸等の有撚糸）や組み紐の形態で用いられる。又、必要に応じて、仮撚加工、流体噴射加工、ニットデニット加工等従来公知の嵩高加工を施した嵩高加工糸でもよく、原糸と嵩高加工糸を引き揃えや混繊、交撚、製紐等により複合して用いても良い。
好ましい単糸繊度は、マルチフィラメント糸の場合は０．０１〜１０ｄｔｅｘ、より好ましくは０．１〜１０ｄｔｅｘ、特に好ましくは０．５〜５ｄｔｅｘの範囲であり、モノフィラメント糸の場合は１０〜１０００００ｄｔｅｘの範囲である。又、好ましい総繊度は１０〜１０００００ｄｔｅｘ、より好ましくは３０〜５００００ｄｔｅｘの範囲である。
【００１１】
本発明は、かかるポリケトン繊維のフィラメント糸を張力保持部材に用いたところに特徴を有するものであり、該張力保持部材と電線導体を撚り合わせて電線となすものである。
張力保持部材は、ポリケトン繊維１００質量％でもよいが、必要に応じて、好ましくは５０質量％以下の範囲で、ポリケトン繊維以外の張力保持部材、例えば、ポリエステル繊維、ポリアミド繊維、アラミド繊維（パラ系、メタ系）、芳香族ポリエステル繊維、ポリビニルアルコール繊維、ポリ（ｐ−フェニレンベンゾビスオキサゾール）繊維、超高分子量ポリオレフィン繊維、セラミック繊維、炭素繊維、ガラス繊維、鋼線（鉄、ニッケル、ステンレス線等）等公知の各種張力保持部材と引き揃え、交撚、製紐等により混用しても良い。混用する各種繊維の糸条形態は、短繊維でも、長繊維でもよいが、長繊維が好ましい。
【００１２】
又、電線導体とは、電流を流す導体であり、銅、銅合金、アルミ、アルミ合金、銅被覆アルミが代表的であり、単線又は複数本の導体を撚り合わせた撚線の形態で用いられる。該撚線としては、単純に撚り合わせた単純撚線やロープ撚りが挙げられ、特に、導体を多数本集合し、次いで、その集合束の複数束を撚り合わせたロープ撚りが好ましい。尚、該電線導体には絶縁体で被覆した電線導体を用いても良い。
本発明の電線は、電線導体と張力保持部材が撚り合わされているものであり、例えば、張力保持部材の周囲を電線導体で、例えば同心円状に撚り合わせる、張力保持部材の外周に電線導体を螺旋巻きする形態が挙げられる。又、必要に応じて、電線の線径細化目的で、円型圧縮させてもよい。
このようにして撚り合わされた電線導体と張力保持部材は、絶縁シース（外被又はジャケット）で被覆されて電線が作製される。
絶縁シースを構成する絶縁体としては、塩化ビニル、ポリエチレン、ポリプロピレン、四フッ化エチレンパーフルオロアルキルビニルエーテル共重合体、架橋発泡ポリエチレン等が挙げられ、押し出し成形等により絶縁シースが形成される。
【００１３】
本発明の電線の用途としては、一般的な電線・ケーブル用途に加えて、ワイヤーハーネス（内部配線）等に利用される自動車用導体に有用である。
尚、例えば屋外で強い紫外線を受けることによってポリケトン繊維の引張強度等の低下を抑制する目的で、繊維の形態で紫外線吸収剤（例えば、ベンゾフェノン系、ベンゾトリアゾール系、ヒンダードアミン系の一種又は二種以上の組み合わせがある。）及び／又は紫外線遮蔽剤（例えば、酸化チタン、酸化鉄、酸化セリウム等の微粒子があり、平均粒径は０．０１〜０．６μｍが好ましい。）を含有させることが好ましい。含有させる方法としては、例えば、繊維に紫外線吸収剤及び／又は紫外線遮蔽剤を含有した樹脂やフィルムを付与又は被覆する方法が挙げられ、紫外線吸収材剤び／又は紫外線遮蔽剤の含有量は、樹脂やフィルムの質量に対して０．００１〜１０質量％が好ましい。
【実施例】
【００１４】
本発明を実施例などに基づいて更に具体的に説明するが、本発明はこれら実施例などにより何ら限定されるものでない。
本発明における測定方法及び評価方法は以下の通りである。
（１）繊維の引張強度、引張伸度、引張弾性率
ＪＩＳ−Ｌ−１０１３に準じて測定する。
サンプル長：２０ｃｍ、引張速度：２０ｃｍ／分で測定し、２０回測定した時の平均値を求める。
（２）耐屈曲性
電線に１００ｇの引っ張り荷重を加え、外径８ｍｍの丸棒を電線の両側に配して、丸棒を基点にして左右に９０度に曲げる。左右の曲げの往復を１回として屈曲速度３０回／分で屈曲させる。導体の導通が無くなる（断線）までの屈曲回数で評価した。
【００１５】
［実施例１］
１６７０ｄｔｅｘ／１２５０ｆのポリケトン繊維マルチフィラメント糸（旭化成せんい（株）社製；商標サイバロン；引張強度１８ｃＮ／ｄｔｅｘ、引張伸度５％、引張弾性率３５０ｃＮ／ｄｔｅｘ）の周りに、外径０．０６ｍｍの裸軟銅からなる電線導体を８本巻きつけて、外径が０．２１ｍｍとなるように形成した。絶縁シースとして四フッ化エチレンパーフルオロアルキルビニルエーテル共重合体を用い外径が０．５ｍｍとなるように形成して電線を作製した。
得られた電線の耐屈曲性は、３０００回以上の屈曲でも断線せず、耐屈曲性に優れたものであった。
【００１６】
［比較例１］
実施例１において、ポリケトン繊維に代えて１６７０ｄｔｅｘ／９６４ｆのパラ系アラミド繊維マルチフィラメント糸（引張強度２０ｃＮ／ｄｔｅｘ、引張伸度４．５％、引張弾性率５００ｃＮ／ｄｔｅｘ）を用いた以外は、実施例１と同様にして得られた電線の耐屈曲性は、１５００〜２０００回程度の屈曲で断線が生じ、実施例１に対比して耐屈曲性に劣ったものであった。
【産業上の利用可能性】
【００１７】
本発明は、特に耐屈曲性に優れた電線を提供するものである。